ガラス製品の総太陽光透過率を低減させる方法であって、基礎ガラスの可視光透過率を10パーセントポイントを超えて低減させることなく最大太陽放射量を反射させる、物理気相成長により作製されかつ該基礎ガラス上に積層される一連のコーティング層を確定することと、25パーセントポイントを超える前記可視光透過率と前記総太陽光透過率との差を示す基礎ガラス上に前記積層PVDコーティングを蒸着させること、からなる、ガラス製品の総太陽光透過率を低減させる方法。前記基礎ガラスの前記可視光透過率と前記総太陽光透過率との差が30パーセントポイントを超える、請求項1に記載の方法。前記コーティングされたガラスの前記可視光透過率が最低40であり、前記総太陽光透過率が最大10である、請求項1に記載の方法。前記コーティングされたガラスの前記可視光透過率が最低60であり、前記総太陽光透過率が最大27である、請求項1に記載の方法。前記コーティングされたガラスの前記可視光透過率が最低70であり、前記総太陽光透過率が最大32である、請求項1に記載の方法。前記コーティングされたガラスの前記可視光透過率が最低80であり、前記総太陽光透過率が最大38である、請求項1に記載の方法。所与のレベルの高可視光透過率に対して前記太陽光透過率を最小限に抑えるように、前記基礎ガラス中の第一鉄と第二鉄との総含有量を操作することによって、前記基礎ガラスの前記可視光透過率と前記総太陽光透過率との最大差を得る、請求項1に記載の方法。60の最小可視光透過率及び30の最大総太陽光透過率を有する、請求項1に記載の住宅用ガラス製品。70の最小可視光透過率及び35の最大総太陽光透過率を有する、請求項1に記載の住宅用ガラス製品。80の最小可視光透過率及び40の最大総太陽光透過率を有する、請求項1に記載の住宅用ガラス製品。統計学的に設計した実験を実行する工程と、かかる実験の結果を数学的に分析する工程と、従属変数と独立変数との関係の量的モデルを開発する工程と、最適化モデリング技法を使用する工程であって、特定のレベルの可視光透過率に対して最小の総太陽光透過率を得るように、前記基礎ガラスの特定のバッチケミストリ及びスパッタコーティングプロセスの設定を特定する、最適化モデリング技法を使用する工程と、によって、前記コーティングされたガラスの前記太陽光透過率を、所与の可視光透過率に対して最小限に抑える、請求項1に記載の方法。前記従属変数が、前記基礎ガラスに関する特定波長における吸収及び前記PVDコーティングに関する総太陽光反射である、請求項11に記載の方法。前記基礎ガラスに関する独立変数が特定レベルのバッチ要素であり、前記PVDコーティングに関する独立変数が特定のスパッタコーティング設定である、請求項11に記載の方法。本発明の第1の実施形態は、それら自体及びそれらだけで、建造物については40、自動車については70、及び住宅については80を超える光透過率を有するものの、所与のレベルの可視光透過率に対して最小の太陽光透過率を有するPVD積層コーティングをガラス上に蒸着させることにより、コーティングされたガラス製品の総太陽光透過率の有意な低減を実現することである。本発明の第2の実施形態は、所与のレベルの可視光透過率に対して25パーセントポイントを超える、基礎ガラスにおける選択性を実現することである。選択性は可視光透過率-太陽光透過率と定義され、パーセントポイント単位で表すことができる。30パーセントポイントを超える選択性が更に好ましい。自動車及び住宅についての理想的な基礎ガラスは、例えば、約750ナノメートルを超える波長については良好な近IR吸収特徴を示すが、可視光透過率が重要となる電磁スペクトル、約400ナノメートル~750ナノメートルでは低い吸収特徴を示すと考えられ、これが本発明の第3の実施形態である。PVDコーティングは、所与のレベルの可視光透過率に対して最大の太陽光反射特性を示すと考えられ、これが本発明の第4の実施形態である。本発明の第5の実施形態は、所与のレベルの高可視光透過率に対して太陽光透過率を最小限に抑えるように、基礎ガラスにおける全鉄含有量及び酸化還元電位を操作することである。全鉄含有量はガラス中のFe2O3の百分率であり、酸化還元電位はFeOとFe2O3との関係である。第1の例として、本発明者は、全鉄に対する第一鉄の比率である82.1の酸化還元電位を有するとともに、0.71の全鉄含有量を有するガラスを溶融した。このガラスは、16.5の極めて小さい太陽光透過率を有するとともに、41.8の可視光透過率を有していた。そのため、選択性は25パーセントポイントよりも大きかった。このガラスはそれだけでかなりの太陽光制御をもたらすと考えられるが、この超吸収ガラスをPVD積層コーティングと組み合わせることによって大幅な改良が実現されると考えられる。それ故、PVD積層コーティング高可視光透過率を維持しながら太陽放射を除去するをこのガラス上に蒸着させると、可視光透過率を40と高くすることができ、そのレベルの可視光透過率で市販されているものに比べて総太陽光制御特性が大いに改善すると考えられる。これは、本発明が独自に、太陽放射をまず反射させ、その後、かなりの部分の残りの太陽エネルギーが特別な低太陽光透過率ガラスにより吸収されると考えられることから事実である。この新規なガラス構成は、商業用の建造物ガラスに関する前例のない太陽光制御をもたらすと考えられ、これが本発明の更に別の実施形態である。基礎ガラスに関して25パーセントポイント~30パーセントポイントを超える選択性を実現するという同様の概念は、自動車用の高可視光透過率ガラスに用いることができる。第2の例及び本発明の更に別の実施形態は、70の最小可視光透過率を有するとともに25パーセントポイント~30パーセントポイントを超える選択性を維持するように、基礎ガラスの全鉄及び酸化還元電位を操作することである。さらに、自動車用のガラスで実現される更なる太陽光制御の利益を得るために、最適なPVDコーティングをこのガラス上に蒸着させることができる。基礎ガラスに関して25パーセントポイント~30パーセントポイントを超える選択性を実現するという同様の概念は、住宅用の高可視光透過率ガラスに用いることができる。第3の例及び本発明の更に別の実施形態は、80の最小可視光透過率を有するとともに25パーセントポイント~30パーセントポイントを超える選択性を維持するように、基礎ガラスの全鉄及び酸化還元電位を操作することである。さらに、住宅用のガラスに関する更なる太陽光制御の利益を実現するために、最適なPVDコーティングをこのガラス上に蒸着させることができる。世界中でこれらの新たな太陽光制御ガラス製品の使用が拡大することにより、CO2の排出が削減され、またエネルギーコストがかなり大きく削減されると考えられる。同様の発明概念は、可視光透過率について種々の要件を有する商業用の建造物、自動車及び住宅のためのガラスにも応用することができる。ただし全鉄及び酸化還元電位を調節する必要があり、またおそらくPVD積層コーティングに対する軽微な変更が必要となると考えられる。住宅用ガラスに関する可視光透過率の規格値をおよそ80から70未満、好ましくは60未満まで低減させても、家屋の内側から外側を見る場合にガラスのシースルー特質はほんのわずかに低減するだけであると考えられる。それは、顕著なものでは断じてなく、おそらく、80の可視光透過率のガラスを60の可視光透過率のガラスに隣接させなければ、気付くことができない。しかしながら、太陽光透過率は著しく低減されると考えられる。太陽エネルギーの約半分が可視スペクトル内にあるため、可視光透過率を低減させることは、それ自体及びそれだけで、太陽光透過率を低減させる。これは、本発明の更に別の実施形態であり、つまりは、住宅用ガラスの太陽光透過率を低減させるためには、かかるガラスに関する可視光透過率の規格値を60~70に低減させる。本発明は幾つかの変数、例えば、可視光透過率、太陽光透過率、ガラスの第一鉄含有量又はFeO含有量、ガラスの全鉄含有量又はFe2O3含有量、酸化還元電位、ガラスの太陽光吸収度、PVDコーティングの太陽光反射度、並びにガラス上に蒸着されるPVD層の特定の厚み及び組成を扱うため、別の実施形態は、これらの変数の相互作用のレベルを確定し、その後、太陽光特性とガラス及びコーティングの特性との関係を説明する数学的モデルを開発するのに、コンピュータ統計学的に設計した実験技法を利用するものである。この実施形態では、最適な太陽光制御特性は、種々の可視光透過率の要件を有する製品に関して導き出される。明示される方法体系は一実施形態であり、以下の工程からなる。1.本発明のプロセスにおける第1の工程及び重要な実施形態は、コーティングされたガラスの太陽光学特性を最適化することに関して最良の従属変数を選択することである。従来技術は明らかに、積算太陽光透過率及び積算可視光透過率が、ガラスの太陽光学特性を最適化しようと試みる任意の実験的研究における試験に対する適切な従属変数であることを教示している。しかしながら、従来の自動車、住宅及び商業用のガラス製品における特定のドーパント及びコーティングは、電磁スペクトルにわたる異なる波長の放射線を吸収する。例えば、Fe2O3等の幾つかのドーパントは、低波長UV範囲において最も強い吸収バンドを示すのに対し、FeO等の他の化合物は、近IRにおいて最も強い吸収ピークを示す。そのため、従来技術に反して、本発明は、従属変数として、透過曲線にわたる多数の波長における吸収を使用するものを教示する。したがって、太陽光反射はPVDコーティングについての従属変数であると考えられる。さらに、積算太陽光学特性は、所与の実験の実施についてコンピュータによって算出することができる。HPGIのDiscreteResponseIntegratorの使用は、本件で使用することができる方法の一例である。2.本発明のプロセスにおける第2の工程及び別の実施形態は、基礎ガラスに関する適切な独立変数を選択することである。従来技術は、従来のガラス溶融中に、Fe2O3すなわち酸化第二鉄をFeOすなわち酸化第一鉄に一部還元し、これらの2つの酸化物の残りがガラスの太陽光学特性を制御する上で重要であることを詳細に論じている。それ故、従来技術は、任意の実験的研究における独立変数としてガラス構成要素を使用し、かつガラスの化学的性質と太陽光学特性との関係を常に報告するものを教示している。低減された太陽光透過率に対して或る特定のレベルの可視光透過率を得るために、従来技術は、Fe2O3濃度が或る特定の値又は或る特定の範囲の値をとり、かつFeO濃度が或る特定の値又は或る特定の範囲の値をとるものとすると開示している。しかしながら、Fe2O3のFeOへの還元を制御する酸化還元条件は、溶融温度、空気燃料混合物theairtofuelmixture、硫黄の量、C及びZnS等の還元剤の存在及び濃度、並びに他の要因によって決定される。したがって、制御がかなり難しくかつそれ自体が一連の他の変数に従属することから、FeOを独立変数として処理することはほぼ不可能であると考えられる。従来技術に反して、本発明は独自に、実験的研究における独立変数としてバッチ構成要素を使用するものを教示する。3.本発明のプロセスにおける第3の工程及び別の実施形態は、PVDコーティングプロセスに関する適切な独立変数を選択することである。従来技術は通常、PVDコーティングの厚み及び組成を制御することを教示している。従来技術に反して、本発明は独自に、実験的研究における独立変数として、スパッタコーティングプロセス変数を使用するものを教示する。4.本発明のプロセスにおける第4の工程及び本発明の一実施形態は、統計学的に設計した実験、好ましくはD-最適設計DOptimaldesignsを用い、独立変数の数、各々についてのレベル、及び潜在的に重要な相互作用を考慮して、統計学的な有意性を有する透過、反射及び吸収の測定基準をモデル化するのに必要とされる情報量を得るために実施する実験の最小数を決定することである。HPGIのD-OptimalMatrixCreatorは、かかる実験設計を作るための特定のソフトウェアパッケージの一例である。5.本発明のプロセスにおける第5の工程及び別の実施形態は、独立変数ガラスバッチ要素及びスパッタコーティングプロセス設定と、従属変数である各波長における吸収及び総太陽光反射との量的関係に関する予測モデルを開発することである。HPGIのMultivariateStatisticalModelerの使用は、重回帰法を用いてこれらの方程式を作成するのに使用することができるソフトウェアパッケージの一例である。6.本発明のプロセスにおける第6の工程及び別の実施形態は、最小可視光透過率等の様々な制約を受ける最大太陽光吸収及び最大太陽光反射に対して、バッチケミストリ及びスパッタコーティングプロセスの設定を特定することができる最適化モデルを開発することである。例えば、最適化モデルは、特定の範囲のa及びbカラースケールのおよそ±5に依存する、およそ70の一定の可視光透過率における最小太陽光透過率について、バッチケミストリ及びスパッタコーティングの設定を確定することができるものとする。更に別の実施形態は、複数の望ましい特性に同時に可能な限り近付くように、目的のプログラミングの方法体系を使用することである。HPGIのNonLinearPropertyOptimizerの使用は、これらの実施形態を遂行するのに使用することができるモデルパッケージの一例である。